СЫРЬЕВАЯ СМЕСЬ ДЛЯ ИЗГОТОВЛЕНИЯ СКУЛЬПТУРЫ, ОГРАЖДЕНИЙ, ПЛИТ
CRUDE MIXTURE FOR MAKING SCULPTURE, ENCLOSURES AND SLABS

Изобретение касается состава сырьевой смеси, которая может быть использована для изготовления скульптуры, ограждений, плит.
Известна сырьевая смесь (шихта), содержащая следующие компоненты, мас.%: стружка чугунная 50,5-52,0; глина огнеупорная 4,0-7,0; высокоглкноземистый шлак 37,0-39,0; раствор сульфитно-дрожжевой бражки 5,0-5,5 [1].
Задачей изобретения является получение трещиностойких изделий, по внешнему виду имитирующих чугунные.
Технический результат достигается тем, что сырьевая смесь, содержащая стружку чугунную и высокоглиноземистый шлак, дополнительно включает глиноземистый цемент и воду, при следующем соотношении компонентов, мас.%: стружка чугунная 39,0-45,0; высокоглиноземистый шлак 8,0-10,0; глиноземистый цемент 28,0-30,0; вода 19,0-21,0.
В таблице приведены составы предложенной шихты.
Компоненты
Состав, мас.%:
1
Стружка чугунная
45,0
39,0
Высокоглиноземистый шлак
8,0
10,0
Глиноземистый цемент
28,0
30,0
Вода
19,0
21,0
2
2
3
2
3
2
Компоненты дозируют в требуемых количествах. Стружку чугунную (размер частиц не более 2 мм), высокоглиноземистый шлак (отход производства глинозема из бокситов, характеризуется следующим химическим составом, мас.%: SiO2 9,5-11,1; TiO 4,4-5,6; AlO 17,0-19,0; FeO 39,0-42,9; CaO 7,6-9,5; NaO 6,2-6,9; п.п.п. 7,8-10,5, размер частиц не более 2 мм), глиноземистый цемент смешивают, добавляют воду и еще раз смешивают. Полученную смесь укладывают в формы и оставляют до отверждения. Поверхность изделий шлифуют, протравливают слабым водным раствором соляной кислоты и промывают слабым водным раствором соды.
Полученные из сырьевой смеси изделия не имеют усадочных трещин, по внешнему виду имитируют изделия из чугуна.
Источник информации
1. Авторское свидетельство СССР №626082, 1978.